(57)【要約】【課題】プラスチックや金属等のインク非吸収性材料にも印刷可能で、密着性、成膜性、耐薬品性に優れたインクインクジェット記録用水性顔料インクを提供することを目的とする。【解決手段】少なくとも顔料、エマルジョン樹脂、水溶性化合物、水を含むインクジェット記録用水性顔料インクであって、前記エマルジョン樹脂として、外層がウレタン樹脂、内層がアクリル樹脂からなるコア−シェル構造のエマルジョン樹脂を含み、前記水溶性化合物がエーテル結合を含む重量平均分子量が５，０００〜２００，０００の高分子化合物であることを特徴とする。【選択図】なし【特許請求の範囲】
【請求項１】
顔料、エマルジョン樹脂、水溶性化合物、及び水を少なくとも含んでなるインクジェット記録用水性顔料インクであって、該エマルジョン樹脂は外層がウレタン樹脂及び内層がアクリル樹脂からそれぞれ構成されるコア−シェル構造を有するエマルジョン樹脂を含み、該水溶性化合物は５，０００〜２００，０００の重量平均分子量を有するエーテル結合含有高分子化合物を含む、インクジェット記録用水性顔料インク。
【請求項２】
コア−シェル構造は、ウレタン樹脂とアクリル樹脂の合計質量に対するウレタン樹脂の比率が１〜９０質量％である、請求項１に記載のインクジェット記録用水性顔料インク。
【請求項３】
コア−シェル構造を有するエマルジョン樹脂は、３０〜４００ｎｍの平均粒子径を有する、請求項１又は２に記載のインクジェット記録用水性顔料インク。
【請求項４】
ウレタン樹脂は、１０，０００〜２００，０００の重量平均分子量を有する、請求項１〜３のいずれかに記載のインクジェット記録用水性顔料インク。
【請求項５】
ウレタン樹脂は、５〜１００℃のガラス転移温度を有する、請求項１〜４のいずれかに記載のインクジェット記録用水性顔料インク。
【請求項６】
アクリル樹脂は、５０，０００〜２００，０００の重量平均分子量を有する、請求項１〜５のいずれかに記載のインクジェット記録用水性顔料インク。
【請求項７】
アクリル樹脂は、−１０〜１５０℃のガラス転移温度を有する、請求項１〜６のいずれかに記載のインクジェット記録用水性顔料インク。
【請求項８】
エーテル結合含有高分子化合物は、５，０００〜２００，０００の重量平均分子量を有する、請求項１〜７のいずれかに記載のインクジェット記録用水性顔料インク。
【請求項９】
エマルジョン樹脂は、ガラス転移温度が５０℃以上のエマルジョン樹脂をさらに含む、請求項１〜８のいずれかに記載のインクジェット記録用水性顔料インク。
【請求項１０】
ガラス転移温度が５０℃以上のエマルジョン樹脂は、アクリルエマルジョン樹脂である、請求項９に記載のインクジェット記録用水性顔料インク。
【発明の詳細な説明】
【技術分野】
【０００１】
本発明は、プラスチック、金属のようなインク非吸収性材料に対する密着性に優れたインクジェット記録用水性顔料インクに関する。
【背景技術】
【０００２】
画像データ信号に基づき、紙などの被記録媒体に画像を形成する画像記録方法として、電子写真方式、昇華型又は溶融型の熱転写方式、インクジェット方式などが知られている。これらの中でインクジェット方式は、安価な装置で実施可能であり、かつ、必要とされる画像部のみにインクを吐出して被記録媒体上に直接画像形成を行う方法であるため、インクを効率よく使用でき、ランニングコストが安く、さらに騒音が少ない画像記録方式として優れている。
【０００３】
一方、プラスチックや金属等のようなインク吸収性のない材料ないしインク吸収性の低い材料（すなわち、インク非吸収性材料）への印刷には、従来、紫外線硬化型インクが用いられてきた。今日では、グラビア印刷を除き、オフセット印刷、シール印刷、又はスクリーン印刷等のほとんど全ての印刷方式に、紫外線硬化型インクを用いた方式が導入されている。しかしながら、上記の印刷方式は大がかりな装置を要するため、小規模な印刷には適していない。
【０００４】
この問題を解決する方法としては、安全性が高く、環境負荷の小さい水性インクを用いるインクジェット方式が挙げられる。また、プラスチックや金属等のインク非吸収性材料にも印刷可能な水性顔料インクについても、多くの提案がなされている（例えば特許文献１）。さらに、疎水性モノマーに由来する構造と、親水性モノマーに由来する構造とを少なくとも含んでなるコアシェル構造を有する樹脂エマルジョンを用いたインク組成物が開示されている（特許文献２）。
【先行技術文献】
【特許文献】
【０００５】
【特許文献１】特開２００３−２０４２１号公報
【特許文献２】特開２０００−２９０５５３号公報
【発明の概要】
【発明が解決しようとする課題】
【０００６】
特許文献１に開示された従来の水性顔料インクは、吐出安定性の向上を図り、表面平滑性の高いアート紙やプラスチックへの密着性を改良したものであったが、特にプラスチックや金属への密着性に関しては、未だ十分とは言えない状況であった。
【０００７】
また、特許文献２によれば、インク組成物中に、疎水性モノマーに由来する構造と親水性モノマーに由来する構造とを少なくとも含んでなるコアシェル構造を有する樹脂エマルジョンを用いることにより、目詰まり安定性、吐出安定性、保存安定性などを改良しているが、やはり、プラスチックや金属への密着性に関しては、未だ十分とは言えない状況であった。
【０００８】
そこで、本発明は、プラスチックや金属等のインク非吸収性材料にも印刷が可能であって、密着性及び耐薬品性に優れたインクインクジェット記録用水性顔料インクを提供することを目的とする。
【課題を解決するための手段】
【０００９】
前記目的を達成するために、本発明者らは鋭意検討を行った結果、上記目的を達成できるインクジェット記録用水性顔料インクを見出し、本発明を完成するに至った。
本発明の好ましい態様は、以下を包含する。
〔１〕顔料、エマルジョン樹脂、水溶性化合物、及び水を少なくとも含んでなるインクジェット記録用水性顔料インクであって、該エマルジョン樹脂は外層がウレタン樹脂及び内層がアクリル樹脂からそれぞれ構成されるコア−シェル構造を有するエマルジョン樹脂を含み、該水溶性化合物は５，０００〜２００，０００の重量平均分子量を有するエーテル結合含有高分子化合物を含む、インクジェット記録用水性顔料インク。
〔２〕コア−シェル構造は、ウレタン樹脂とアクリル樹脂の合計質量に対するウレタン樹脂の比率が１〜９０質量％である、〔１〕に記載のインクジェット記録用水性顔料インク。
〔３〕コア−シェル構造を有するエマルジョン樹脂は、３０〜４００ｎｍの平均粒子径を有する、〔１〕又は〔２〕に記載のインクジェット記録用水性顔料インク。
〔４〕ウレタン樹脂は、１０，０００〜２００，０００の重量平均分子量を有する、〔１〕〜〔３〕のいずれかに記載のインクジェット記録用水性顔料インク。
〔５〕ウレタン樹脂は、５〜１００℃のガラス転移温度を有する、〔１〕〜〔４〕のいずれかに記載のインクジェット記録用水性顔料インク。
〔６〕アクリル樹脂は、５０，０００〜２００，０００の重量平均分子量を有する、〔１〕〜〔５〕のいずれかに記載のインクジェット記録用水性顔料インク。
〔７〕アクリル樹脂は、−１０〜１５０℃のガラス転移温度を有する、〔１〕〜〔６〕のいずれかに記載のインクジェット記録用水性顔料インク。
〔８〕エーテル結合含有高分子化合物は、５，０００〜２００，０００の重量平均分子量を有する、〔１〕〜〔７〕のいずれかに記載のインクジェット記録用水性顔料インク。
〔９〕エマルジョン樹脂は、ガラス転移温度が５０℃以上のエマルジョン樹脂をさらに含む、〔１〕〜〔８〕のいずれかに記載のインクジェット記録用水性顔料インク。
〔１０〕ガラス転移温度が５０℃以上のエマルジョン樹脂は、アクリルエマルジョン樹脂である、〔９〕に記載のインクジェット記録用水性顔料インク。
【発明の効果】
【００１０】
本発明によるインクインクジェット記録用水性顔料インクは、分散安定性に優れ、紙などの吸収性材料に対しては、にじみが少なく高発色である。また、本発明によるインクインクジェット記録用水性顔料インクは、プラスチックや金属等のインク非吸収性材料にも印刷が可能であって、密着性及び耐薬品性に優れている。
【発明を実施するための形態】
【００１１】
本発明による水性顔料インクは、顔料、エマルジョン樹脂、水溶性化合物、及び水を少なくとも含んでなる。
本発明におけるエマルジョン樹脂は、外層がウレタン樹脂及び内層がアクリル樹脂からそれぞれ構成されるコア−シェル構造を有するエマルジョン樹脂を含む。本発明において、アクリル樹脂とはメタクリル樹脂をも含む。コア−シェル構造を有するエマルジョン樹脂の外層（シェル）をウレタン樹脂から構成すると、密着性、耐摩擦性に優れたウレタン樹脂の性質を本発明の水性顔料インクに効果的に活かすことができる。また、コア−シェル構造を有するエマルジョン樹脂の内層（コア）をアクリル樹脂から構成すると、光沢、耐候性、耐薬品性に優れたアクリル樹脂の性質を本発明の水性顔料インクに効果的に活かすことができる。そして、本発明において外層がウレタン樹脂及び内層がアクリル樹脂からそれぞれ構成されるコア−シェル構造を有するエマルジョン樹脂を用いることによって、優れた密着性と耐薬品性とを兼ね備えた水性顔料インクを得ることができる。
【００１２】
上記のコア−シェル構造において、ウレタン樹脂とアクリル樹脂の合計質量に対するウレタン樹脂の比率は、インク非吸収性材料への密着の点から、好ましくは１質量％以上、より好ましくは５質量％以上、さらには１０質量％以上である。また、上記比率は、耐水性の点から、好ましくは５０質量％以下、より好ましくは３０質量％以下、さらには２０質量％以下である。
【００１３】
上記のコア−シェル構造を有するエマルジョン樹脂は、長期保存安定性の点から、好ましくは３０ｎｍ以上、より好ましくは５０ｎｍ以上の平均粒子径を有する。また、上記平均粒子径は、エマルジョンの沈降性の点から、好ましくは４００ｎｍ以下、より好ましくは２５０ｎｍ以下である。
【００１４】
上記エマルジョン樹脂の外層を構成する適当なウレタン樹脂が有するウレタン結合は、通常、イソシアネート基と、水酸基などの活性水素を有する化合物との付加反応により生成されたものである。ウレタン結合を生成するジイソシアネート基を持つ化合物としては、２，４−又は２，６−トリレンジイソシアネート、４，４’−又は２，４’−ジフェニルメタンジイソシアネート、１，６−ヘキサメチレンジイソシアネートなどが挙げられる。一方、水酸基などの活性水素を有する化合物としては水酸基を２個以上含有するポリオールなどが用いられ、例えばポリエーテルポリオール、ポリエステルポリオール、ポリカーボネートポリオール、ポリカプロラクトンポリオールなどが挙げられる。本発明においては、耐薬品性、耐水性の点から、ポリエステルポリオール由来のウレタン樹脂を用いることが好ましい。
【００１５】
このようなウレタン樹脂は、成膜性や耐薬品性の点から、好ましくは５，０００以上、より好ましくは１０，０００以上の重量平均分子量を有する。また、インク粘度の点から、ウレタン樹脂は好ましくは２００，０００以下、より好ましくは１００，０００以下の重量平均分子量を有する。
また、このようなウレタン樹脂は、耐薬品性、耐水性の点から、好ましくは５℃以上、より好ましくは１０℃以上、さらに好ましくは２０℃以上のガラス転移温度を有し、成膜性の点から、好ましくは１００℃以下、より好ましくは８０℃以下のガラス転移温度を有する。
【００１６】
上記エマルジョン樹脂の内層を構成する適当なアクリル樹脂としては、例えば、アクリル系樹脂、スチレン−アクリル系樹脂等が挙げられる。本発明におけるアクリル樹脂は、好適にはスチレン、アクリル酸、メタクリル酸などに由来する構成単位が含まれるが、それ以外のモノマーに由来する構成単位が含まれていてもよい。このようなモノマーとしては、α−メチルスチレン、ビニルトルエン等のスチレン誘導体；メチル（メタ）アクリレート、エチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、ｔｅｒｔ−ブチル（メタ）アクリレート、２−メチルブチル（メタ）アクリレート、２−エチルブチル（メタ）アクリレート、３−メチルブチル（メタ）アクリレート、１，３−ジメチルブチル（メタ）アクリレート、ペンチル（メタ）アクリレート、ヘキシル（メタ）アクリレート、２−エチルヘキシル（メタ）アクリレート、ヘプチル（メタ）アクリレート、オクチル（メタ）アクリレート、ノニル（メタ）アクリレート等の（メタ）アクリル酸エステル類；２−エトキシエチルアクリレート、３−エトキシプロピルアクリレート、２−エトキシブチルアクリレート、３−エトキシブチルアクリレート、ジメチルアミノエチル（メタ）アクリレート、ヒドロキシエチル（メタ）アクリレート、ヒドロキシプロピル（メタ）アクリレート、ヒドロキシブチル（メタ）アクリレート、エチル−α−（ヒドロキシメチル）アクリレート、メチル−α−（ヒドロキシメチル）アクリレートのような（メタ）アクリル酸エステル誘導体；フェニル（メタ）アクリレート、ベンジル（メタ）アクリレート、フェニルエチル（メタ）アクリレートのような（メタ）アクリル酸アリールエステル類及び（メタ）アクリル酸アラルキルエステル類；ジエチレングリコール、トリエチレングリコール、ポリエチレングリコール、グリセリン、ビスフェノールＡのような多価アルコールのモノ（メタ）アクリル酸エステル類；マレイン酸ジメチル、マレイン酸ジエチルのようなマレイン酸ジアルキルエステル等を挙げることができる。これらのモノマーはその１種又は２種以上を上記のスチレン、アクリル酸又はメタクリル酸モノマーと組み合わせて使用することができる。また、これらのモノマーの組み合わせによる樹脂の形態は、ランダム型、ブロック型、グラフト型のいずれであってもよい。
【００１７】
このようなアクリル樹脂は、耐薬品性の点から、好ましくは１０，０００以上、より好ましくは５０，０００以上の重量平均分子量を有する。また、成膜性の点から、アクリル樹脂は好ましくは３００，０００以下、より好ましくは２００，０００以下の重量平均分子量を有する。
また、このようなアクリル樹脂は、耐薬品性の点から、好ましくは−１０℃以上、より好ましくは０℃以上、さらに好ましくは３０℃以上のガラス転移温度を有する。また、アクリル樹脂は、成膜性の点から、好ましくは１５０℃以下、より好ましくは９０℃以下のガラス転移温度を有する。
【００１８】
上記のコア−シェル構造を有するエマルジョン樹脂として、イオン性基及びアルコキシシリル基を含有するエマルジョン樹脂を用いると、イオン性基によりエマルジョン樹脂の分散安定性が良好となり、またアルコキシシリル基により被記録媒体上での水の蒸発あるいは浸透時に縮合反応が起きて自己架橋し、その結果、記録層の耐久性が向上するので好ましい。このようなイオン性基としては、例えばカルボキシル基、スルホン酸などの基が挙げられる。イオン性基及びアルコキシシリル基を含有するエマルジョン樹脂は、少なくともイオン性基を含有する重合性不飽和モノマー、ポリイソシアネート、活性水素基を含有する化合物、反応性官能基及びアルコキシシリル基を含有する化合物を、ウレタン化反応及びラジカル重合反応させることによって得ることができる。
【００１９】
上記のようなコア−シェル構造を有するエマルジョン樹脂は、例えば高分子乳化剤法、二段乳化重合法などを含む任意の方法によって製造することができる。本発明においては、好適には、高分子乳化剤法によってコア−シェル構造を有するエマルジョン樹脂を製造することができる。高分子乳化剤法において、水中でシェルとなるウレタン樹脂を合成し、その中にアクリルモノマーのプレエマルション溶液を重合開始剤とともに滴下、重合反応させることによってエマルジョンを得ることができる。この際、ウレタン樹脂が乳化剤の役割を担い得る。
また、このようなコア−シェル構造を有するエマルジョン樹脂としては、市販品を使用することもでき、例えば大成ファインケミカル（株）社製のＷＥＭシリーズや昭和高分子（株）社製のＡＰ−３８４０Ｎなどが挙げられる。
【００２０】
本発明において、水性顔料インクに含まれるエマルジョン樹脂として、上記のコア−シェル構造を有するエマルジョン樹脂に加えて他のエマルジョン樹脂、とりわけアクリル系、スチレン−アクリル系、アクリル−シリコーン系などのアクリルエマルジョン樹脂を用いることができる。エマルジョン樹脂が、ガラス転移温度が５０℃以上のエマルジョン樹脂をさらに含むと、水性顔料インクにより更なる耐薬品性を付与し得ると共に、印刷面がべた付いて埃が付着し易くなることや、印刷物をロール巻きする際の貼り付きなどのタック性を改善し得るため、好適である。このような目的で追加するエマルジョン樹脂のガラス転移温度の上限は、通常１１０℃程度である。
【００２１】
ガラス転移温度が５０℃以上のエマルジョン樹脂を構成する原料としては、スチレン、テトラヒドロフルフリルアクリレート及びブチルメタクリレートを好適に用いることができる。
上記以外の原料として、（α、２、３又は４）−アルキルスチレン、（α、２、３又は４）−アルコキシスチレン、３、４−ジメチルスチレン、α−フェニルスチレン、ジビニルベンゼン、ビニルナフタレン、ジメチルアミノ（メタ）アクリレート、ジメチルアミノエチル（メタ）アクリレート、ジメチルアミノプロピルアクリルアミド、Ｎ、Ｎ−ジメチルアミノエチルアクリレート、アクリロイルモルフォリン、Ｎ、Ｎ−ジメチルアクリルアミド、Ｎ−イソプロピルアクリルアミド、Ｎ、Ｎ−ジエチルアクリルアミド、メチル（メタ）アクリレート、エチル（メタ）アクリレート、プロピル（メタ）アクリレート、エチルヘキシル（メタ）アクリレートを用いることもできる。
【００２２】
また、アルキル（メタ）アクリレート、メトキシジエチレングリコール（メタ）アクリレート、エトキシ基、プロポキシ基、ブトキシ基のジエチレングリコール又はポリエチレングリコールの（メタ）アクリレート、シクロヘキシル（メタ）アクリレート、ベンジル（メタ）アクリレート、フェノキシエチル（メタ）アクリレート、イソボニル（メタ）アクリレート、ヒドロキシアルキル（メタ）アクリレートを用いることもできる。
【００２３】
また、含フッ素、含塩素、含珪素（メタ）アクリレート、（メタ）アクリルアミド、マレイン酸アミド、（メタ）アクリル酸等の１官能の他に架橋構造を導入する場合には、（モノ、ジ、トリ、テトラ、ポリ）エチレングリコールジ（メタ）アクリレート、１、４−ブタンジオール、１、５−ペンタンジオール、１、６−ヘキサンジオール、１、８−オクタンジオール及び１、１０−デカンジオール等の（メタ）アクリレート、トリメチロールプロパントリ（メタ）アクリレート、グリセリン（ジ、トリ）（メタ）アクリレート、ビスフェノールＡ又はＦのエチレンオキシド付加物のジ（メタ）アクリレート、ネオペンチルグリコールジ（メタ）アクリレート、ペンタエリスリトールテトラ（メタ）アクリレート、ジペンタエリスリトールヘキサ（メタ）アクリレート等を用いることができる。
【００２４】
用いるエマルジョン樹脂の総量は、耐水性、耐薬品性、インク非吸収性材料への密着の点から、インクジェット記録用水性顔料インク全量に対して好ましくは５質量％以上、より好ましくは７質量％以上の量で含まれることが好ましい。また、エマルジョン樹脂の総量は、インクジェット適性の点から、インクジェット記録用水性顔料インク全量に対して好ましくは２５質量％以下、より好ましくは２０質量％以下の量で含まれることが好ましい。
【００２５】
本発明による水性顔料インクに含まれる水溶性化合物は、５，０００〜２００，０００の重量平均分子量を有するエーテル結合含有高分子化合物を含む。水溶性化合物としての高分子化合物がエーテル結合を含むことにより、比較的低い温度で水性顔料インクの塗膜を形成することが可能となる。エーテル結合含有高分子化合物の重量平均分子量が５，０００以上、好ましくは８，０００以上、より好ましくは１０，０００以上であると、得られる水性顔料インクの耐薬品性が良好となる。また、エーテル結合含有高分子化合物の重量平均分子量が２００，０００以下、好ましくは１５０，０００以下、より好ましくは１００，０００以下であると、水性顔料インクのインクジェット適性が良好となる。
【００２６】
エーテル結合を含む重量平均分子量が５，０００〜２００，０００の水溶性高分子化合物としては、ポリエチレンオキサイド、ポリプロピレンオキサイド、ポリテトラメチレンオキサイド、ポリイソブチレンオキサイドなどの、ポリアルキレンオキサイド類；及び下記の一般式：
2015199966.tif 000002
で表されるエーテル構造を有するモノマーＡの重合体、モノマーＡと酸性基を有するモノマーＢと顔料に親和性を有するモノマーＣとの間の任意の共重合体等が挙げられる。
【００２７】
酸性基を有するモノマーＢとしては、アクリル酸、メタクリル酸、クロトン酸、エタアクリル酸、プロピルアクリル酸、イソプロピルアクリル酸、イタコン酸、マレイン酸、フマール酸、アクリロイルオキシエチルフタレート、アクリロイルオキシサクシネートなどのカルボキシル基を有するモノマー；アクリル酸２−スルホン酸エチル、メタクリル酸２−スルホン酸エチル、エチルアクリルアミドスルホン酸などのスルホン酸基を有するモノマー；メタクリル酸２−ホスホン酸エチル、アクリル酸２−ホスホン酸エチルなどのホスホン酸基を有するモノマーなどが挙げられる。これらの中でも、カルボキシル基を有するモノマーが特に好ましい。
【００２８】
顔料に親和性を有するモノマーＣとしては、（メタ）アクリル酸メチル、（メタ）アクリル酸エチルなどの（メタ）アクリル酸エステル系モノマー；スチレン、α−メチルスチレン、ｏ−メチルステレン、ｍ−メチルステレン、ｐ−メチルスチレン、ｐ−ｔｅｒｔ−ブチルスチレンなどのスチレン系モノマー；その他、アミノ基含有モノマーや、エチレンなどのα−オレフィン、イタコン酸ベンジルなどのイタコン酸エステル、マレイン酸ジメチルなどのマレイン酸エステル、フマール酸ジメチルなどのフマール酸エステル、アクリル酸グリシジル、メタクリル酸グリシジルなどのグリシジル基を有するモノマー、シリコーン系モノマー、アクリロニトリル、メタクリロニトリル、酢酸ビニル、メトキシポリエチレングリコールアクリレートなどが例示される。これらの中で、（メタ）アクリル酸エステル系モノマーやスチレン系モノマーが好ましい。
【００２９】
本発明において、水性顔料インクに含まれる水溶性化合物として、上記のエーテル結合含有高分子化合物に加えて、乾燥促進、インクジェットヘッドの吐出安定性の向上、保湿性の付与などの目的で、エーテル結合含有高分子化合物とは異なる水溶性有機溶剤を用いることができる。
【００３０】
用い得る水溶性有機溶剤としては、炭素数１〜４の脂肪族アルコール、例えばメチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール等；グリセリン、エチレングリコール、ジエチレングリコール、トリエチレングリコール、プロピレングリコール、ジプロピレングリコール、ヘキシレングリコール、１，４−ブタンジオール、１，５−ペンタンジオール、１，２，４−ブタントリオール、２，２’−チオジエタノール、ポリエチレングリコール、ポリプロピレングリコール等の高沸点低揮発性の多価アルコール類；及びこれらのモノエーテル化物、ジエーテル化物、エステル化物、例えばエチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル等を例示することができる。その他の水溶性有機溶剤として、２−ピロリドン、Ｎ−メチル−２−ピロリドン、１，３−ジメチルイミダゾリジノン、モノエタノールアミン、Ｎ，Ｎ−ジメチルエタノールアミン、Ｎ，Ｎ−ジエチルエタノールアミン、ジエタノールアミン、Ｎ−ｎ−ブチルジエタノールアミン、トリイソプロパノールアミン、トリエタノールアミン等の含窒素有機溶剤等を用いることもできる。
【００３１】
本発明による水性顔料インクは、上記のエマルジョン樹脂と水溶性化合物に加えて、顔料及び水を少なくとも含んでなる。
用い得る無機顔料としては、具体的には、例えば、酸化チタン、亜鉛華、酸化亜鉛、リトポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカなどが挙げられる。
【００３２】
用い得る有機顔料としては、具体的には、例えば、アゾ系、アゾメチン系、ポリアゾ系、フタロシアニン系、キナクリドン系、アントラキノン系、インジゴ系、チオインジゴ系、キノフタロン系、ベンズイミダゾロン系、イソインドリン系の有機顔料などが挙げられる。また、酸性、中性又は塩基性カーボンからなるカーボンブラックを用いてもよい。さらに、架橋したアクリル樹脂の中空粒子などを有機顔料として用いてもよい。
【００３３】
シアン色を有する顔料としては、具体的には、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー２２、Ｃ．Ｉ．ピグメントブルー６０などを用いることができる。これらの中でも、耐候性、着色力などの点から、Ｃ．Ｉ．ピグメントブルー１５：３、Ｃ．Ｉ．ピグメントブルー１５：４のいずれか又は両方が好ましい。
【００３４】
マゼンタ色を有する顔料としては、具体的には、例えば、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１６８、Ｃ．Ｉ．ピグメントレッド１８４、Ｃ．Ｉ．ピグメントレッド２０２、Ｃ．Ｉ．ピグメントレッド２０９、Ｃ．Ｉ．ピグメントレッド２５４、Ｃ．Ｉ．ピグメントバイオレット１９などを用いることができる。これらの中でも、耐候性、着色力などの点から、Ｃ．Ｉ．ピグメントレッド１２２、Ｃ．Ｉ．ピグメントレッド２０２、Ｃ．Ｉ．ピグメントレッド２０９、Ｃ．Ｉ．ピグメントレッド２５４、及びＣ．Ｉ．ピグメントバイオレット１９からなる群から選択される少なくとも１種が好ましい。
【００３５】
イエロー色を有する顔料としては、具体的には、例えば、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４Ｃ、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４などを用いることができる。これらの中でも、耐候性などの点から、Ｃ．Ｉ．ピグメントイエロー７４、Ｃ．Ｉ．ピグメントイエロー８３、Ｃ．Ｉ．ピグメントイエロー１０９、Ｃ．Ｉ．ピグメントイエロー１１０、Ｃ．Ｉ．ピグメントイエロー１２０、Ｃ．Ｉ．ピグメントイエロー１２８、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー２１３、及びＣ．Ｉ．ピグメントイエロー２１４からなる群から選択される少なくとも１種が好ましい。
【００３６】
ブラック色を有する顔料としては、具体的には、例えば、三菱化学社製のＨＣＦ、ＭＣＦ、ＲＣＦ、ＬＦＦ、ＳＣＦ；キャボット社製のモナーク、リーガル；デグサ・ヒュルス社製のカラーブラック、スペシャルブラック、プリンテックス；東海カーボン社製のトーカブラック；コロンビア社製のラヴェンなどを用いることができる。これらの中でも、三菱化学社製のＨＣＦ＃２６５０、ＨＣＦ＃２６００、ＨＣＦ＃２３５０、ＨＣＦ＃２３００、ＭＣＦ＃１０００、ＭＣＦ＃９８０、ＭＣＦ＃９７０、ＭＣＦ＃９６０、ＭＣＦ８８、ＬＦＦＭＡ７、ＭＡ８、ＭＡ１１、ＭＡ７７、ＭＡ１００、及びデグサ・ヒュルス社製のプリンテックス９５、プリンテックス８５、プリンテックス７５、プリンテックス５５、プリンテックス４５からなる群から選択される少なくとも１種が好ましい。
【００３７】
また、これらの顔料を、界面活性剤あるいは分散剤により分散安定化した分散顔料、顔料粒子表面に化学反応によって親水性の官能基を導入した自己分散型顔料又はポリマー成分をグラフト処理した顔料、及び顔料の表面を樹脂で完全に被覆することで機能化したカプセル化顔料等の樹脂複合化顔料等として用いてもよい。
【００３８】
水性顔料インク全量に対する顔料の含有量は、着色剤としての機能を発現させる量であることが望ましく、十分な印字濃度を得る点で、好ましくは０．１質量％以上、より好ましくは０．５質量％以上である。顔料の含有量が多くなると着色剤としての効果が飽和するだけでなくインクの粘度が上昇するため、顔料の含油量は、好ましくは２０質量％以下、より好ましくは１０質量％以下である。
【００３９】
本発明による水性顔料インクは、上記の各成分に加えて、インクの表面張力を制御させ、顔料及びエマルジョン樹脂の分散安定性を向上させる等の目的で、界面活性剤、分散剤、消泡剤、防カビ剤、防錆剤など、水性顔料インクに通常配合される任意の成分を含有してよい。
【００４０】
界面活性剤としては、とりわけアニオン性界面活性剤、両性界面活性剤、非イオン性界面活性剤を好適に用いることができる。
アニオン性界面活性剤としては、スルホコハク酸ジイソオクチルナトリウム等のスルホン酸塩型、硫酸エステル塩型、リン酸エステル塩型、カルボン酸塩型が挙げられる。
両性界面活性剤としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００４１】
非イオン界面活性剤としては、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテル（ポリオキシプロピレンポリオキシエチレンアルキルエーテル）などのエーテル系界面活性剤、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系界面活性剤、フッ素アルキルエステル等の含フッ素系界面活性剤、ポリエーテルシリコーン等の含シリコーン系界面活性剤等が挙げられる。
【００４２】
このような分散剤としては、ジョンクリル（ＢＡＳＦ社製）、ソルスパース（ルーブリゾール社製）、ＢＹＫ（ビックケミー社製）、ＥＦＫＡ（ＢＡＳＦ社製）等が挙げられる。また、消泡剤としては、サーフィノール１０４系、４００系、オルフィン（日信化学工業社製）、ＢＹＫ（ビックケミー社製）、ノプコ（サンノプコ社製）等が挙げられる。また、防カビ剤としては、プロクセル、コートサイド（日本エンバイロケミカルズ社製）等が挙げられる。また、防錆剤としては、ベンゾトリアゾール、シクロヘキシルアンモニウムクロライド、２−メルカプトベンゾトリアゾール、ベンゾイルアミノカプロン酸、硝酸カルシウム等が挙げられる。
【００４３】
本発明による水性顔料インクは、顔料、エマルジョン樹脂、水溶性化合物、及び水を少なくとも含む各成分を通常の方法で任意に混合することによって製造することができる。具体的には、顔料分散体をビーズミル等で作製した上で、これをビーズと分離し、別容器に入れ、ディスパ等で撹拌した中に、エマルジョン樹脂、水溶性化合物、及び水を投入し、撹拌する方法を好適に採用し得る。
【００４４】
本発明による水性顔料インクは、インクジェット記録用水性顔料インクとして好適に用いられる。とりわけ、本発明によるインクインクジェット記録用水性顔料インクは分散安定性に優れており、紙などの吸収性材料に対しては、にじみが少なく高発色であると共に、本発明によるインクインクジェット記録用水性顔料インクは、プラスチックや金属等のインク非吸収性材料にも印刷が可能であって、密着性及び耐薬品性に優れた印刷物を得ることができる。
【実施例】
【００４５】
以下、実施例により、本発明をより具体的に説明するが、本発明はこれらの実施例に限定されるものではない。文中の「部」は、特に断りのない限り質量基準である。
［合成例１］
（水溶性化合物としてのエーテル結合含有高分子化合物の製造）
下記の成分を混合し、モノマー溶液を調製した。
2015199966.tif 000003
【００４６】
これとは別に、窒素導入管を備え付けた反応容器に、イソプロピルアルコール１００部を計り込み、窒素シールしながら還流温度まで昇温した。これに、上記のモノマー溶液を２時間かけて滴下し、滴下終了後、還流温度で１２時間反応させた。反応後の溶液は、酸価２５８ｍｇＫＯＨ／ｇ、重量平均分子量５，０００、ガラス転移温度２６℃の共重合体Ａを含有する、不揮発分４１．２質量％の溶液であった。これを、アンモニアで１１５％中和し、乾燥させて共重合体Ａを調製した。
ここで、共重合体Ａは、重合完了時にはイソプロピルアルコール、メチルエチルケトン混合溶媒中に溶解しているため、本発明において使用する場合は、通常、この溶媒を水に置換する。ただし、この共重合体Ａは、通常、アクリル酸部分を中和しないと水溶化しないため、カウンターとなる塩基性物質（アンモニア、有機塩基類、無機塩基類（水酸化ナトリウム等）で中和を行う。本実施例では、イソプロピルアルコール、メチルエチルケトンを低圧下で蒸発させて共重合体を半乾燥（水あめ）状態とし、共重合体Ａを水中に溶解させるため、アンモニアを中和率（モル）１１５％溶解した水を投入および攪拌して溶解させ、共重合体Ａの水溶液を得た。
【００４７】
［実施例１］
（顔料分散体の製造）
2015199966.tif 000004
【００４８】
上記組成の顔料組成物を混合及び撹拌した後、ペイントシェーカ（東洋精機社製）を用いて、φ０．３ｍｍのジルコニアビーズを分散メディアとして６０分間分散して、顔料分散体を得た。
【００４９】
（水性顔料インクの製造）
2015199966.tif 000005
【００５０】
上記組成のインク化液を混合及び撹拌して、評価用の水性顔料インクを得た。インク物性については、粘度、顔料平均粒子径、表面張力を評価した。
得られた評価用の水性顔料インクを用いて、厚さ７５μｍのポリエチレンテレフタレートフィルム（未処理品）上に、バーコータ（＃２０）により、乾燥後の厚さが４〜６μｍとなるように塗膜を形成させ、乾燥後に７５℃でキュアして評価用試料を作製した。
【００５１】
［実施例２］
実施例１のインク化液の組成において、さらに、ガラス転移温度が５０℃以上のエマルジョン樹脂としてアクリルエマルジョン樹脂Ｂ（ダイセルファインケム（株）製アクアブリッドＡＳＴ−４９９、Ｔｇ＝８０℃、固形分４０質量％）３７．５部を添加し、水を１７．５部としたこと以外は実施例１と同様にして水性顔料インクを得て、評価用試料を作製した。
【００５２】
［実施例３］
実施例２のインク化液の組成において、水溶性化合物をポリエチレンオキサイド（重量平均分子量２０万、明成化学工業（株）製アルコックスＲ−４００）０．２部に変更したこと以外は実施例２と同様にして水性顔料インクを得て、評価用試料を作製した。
【００５３】
［実施例４］
実施例２のインク化液の組成において、水溶性化合物をポリエチレンオキサイド（重量平均分子量６万、明成化学工業（株）製アルコックスＬ−６）０．５部に変更したこと以外は実施例２と同様にして水性顔料インクを得て、評価用試料を作製した。
【００５４】
［実施例５］
実施例２のインク化液の組成において、水溶性化合物を合成例１で調整した共重合体Ａ３．２部に変更したこと以外は実施例２と同様にして水性顔料インクを得て、評価用試料を作製した。
【００５５】
［実施例６］
実施例４のインク化液の組成において、アクリルエマルジョン樹脂Ｂをエマルジョン樹脂（ダイセルファインケム（株）製アクアブリッド４６３５、Ｔｇ＝５０℃、固形分３５質量％）に変更したこと以外は実施例４と同様にして水性顔料インクを得て、評価用試料を作製した。
【００５６】
［実施例７］
実施例４のインク化液の組成において、コア−シェル構造エマルジョン樹脂（エマルジョン樹脂Ａ）をコア−シェル構造エマルジョン樹脂（大成ファインケミカル（株）製ＷＥＭ−０３１Ｕ、内層／外層＝アクリル／ウレタン、外層Ｔｇ＝５０℃、平均粒子径１００ｎｍ、固形分４０質量％）に変更したこと以外は、実施例４と同様にして水性顔料インクを得て、評価用試料を作製した。
【００５７】
［実施例８］
実施例４のインク化液の組成において、コア−シェル構造エマルジョン樹脂（エマルジョン樹脂Ａ）をコア−シェル構造エマルジョン樹脂（大成ファインケミカル（株）製ＷＥＭ−３００８、内層／外層＝アクリル／ウレタン、外層Ｔｇ＝２０℃、平均粒子径１００ｎｍ、固形分３２質量％）に変更したこと以外は、実施例４と同様にして水性顔料インクを得て、評価用試料を作製した。
【００５８】
［実施例９］
実施例４のインク化液の組成において、コア−シェル構造エマルジョン樹脂（エマルジョン樹脂Ａ）をコア−シェル構造エマルジョン樹脂（大成ファインケミカル（株）製ＷＥＭ−２９０Ａ、内層／外層＝アクリル／ウレタン、外層Ｔｇ＝６０℃、平均粒子径１００ｎｍ、固形分３２質量％）に変更したこと以外は、実施例４と同様にして水性顔料インクを得て、評価用試料を作製した。
【００５９】
［比較例１］
実施例２のインク化液の組成においてコア−シェル構造エマルジョン樹脂（エマルジョン樹脂Ａ）をウレタン単相のエマルジョン樹脂（大成ファインケミカル（株）製ＷＢＲ−２０１９、Ｔｇ＝３０℃、平均粒子径１００ｎｍ、固形分３２質量％）に変更したこと以外は、実施例１と同様にして水性顔料インクを得て、評価用試料を作製した。
【００６０】
［比較例２］
実施例１のインク化液の組成において、水溶性化合物をポリエチレンオキサイド（重量平均分子量２５万、明成化学工業（株）製アルコックスＲ−１０００）０．２部に変更したこと以外は、実施例１と同様にして水性顔料インクを得て、評価用試料を作製した。
【００６１】
［比較例３］
実施例１のインク化液の組成において、水溶性化合物をポリエチレングリコール（重量平均分子量４０００、和光純薬（株）製）３．５部に変更したこと以外は、実施例１と同様にして水性顔料インクを得て、評価用試料を作製した。
【００６２】
［比較例４］
実施例１のインク化液の組成において、水溶性化合物をアクリル系樹脂（重量平均分子量１５４，０００、積水化学工業（株）製エスレックＰ  ＳＥ−０１００）１．０部に変更したこと以外は、実施例１と同様にして水性顔料インクを得て、評価用試料を作製した。
【００６３】
［比較例５］
実施例２のインク化液の組成においてコア−シェル構造エマルジョン樹脂（エマルジョン樹脂Ａ）をアクリル単相のエマルジョン樹脂に相当するアクリルエマルジョン樹脂Ｂ（ダイセルファインケム（株）製アクアブリッドＡＳＴ−４９９、Ｔｇ＝８０℃、固形分４０質量％）に変更したこと以外は、実施例１と同様にして水性顔料インクを得て、評価用試料を作製した。
【００６４】
使用材料及び評価用試料を、下記のようにして評価した。
＜水溶性化合物の重量平均分子量測定＞
Ｗａｔｅｒｓ社製のＧＰＣ（ゲル・パーミエーション・クロマトグラフィ）（ａｌｌｉａｎｃｅ２６９０）を使用し、カラムにＳｈｏｄｅｘ  ＳＢ−８０３−ＨＱを用い、ＰＥＧ（低分子量用）とＰＥＯ（高分子量用）を標準として、重量平均分子量を求めた。
【００６５】
＜ガラス転移温度の測定＞
エマルジョン水溶液を１５０℃で２時間乾燥し、脱水して測定用試料とした。この試料を示差走査熱量測定法により、Ｔｈｅｒｍｏ  Ｐｌｕｓ  ＥＶＯ  ＤＳＣ８２３０（（株）リガク社製）を用い、昇温速度１０℃／分にて測定を行い、ガラス転移温度を求めた。
【００６６】
＜密着性試験＞
碁盤目剥離試験（ＪＩＳ５６００−５−６−１９９９に準拠）により、評価用フィルムの塗膜の密着性を評価した。試験升目１００個に対して、まったく剥がれなかったものを○、剥がれが１〜５個のものを△、それ以上剥がれたものを×とした。
【００６７】
＜耐薬品性＞
エタノールを５０％含有する水溶液を綿棒に含浸させ、塗膜面を２０回擦って評価した。剥がれなかったものを○、綿棒に付く程度に剥がれたものを△、界面から剥がれたものを×とした。
【００６８】
＜吐出安定性＞
リコー株式会社製のジェルジェットプリンターＩＰＳｉＯ  ＧＸ  ｅ３３００を用いて、Ａ４版Ｘｅｒｏｘ  Ｐ紙にマイクロソフト社のワードのＭＳ明朝文字をスタイル標準サイズ１０で２０００字／ページの割合で１００ページ連続印字した。印字乱れを生じないものを◎、１０個所未満印字乱れのあるものを○、１０個所以上１００個所未満印字乱れのあるものを△、１００個所以上印字乱れのあるものを×とした。
評価結果を表１〜表４に示す。
【００６９】
【表１】
2015199966.tif 000006
【００７０】
【表２】
2015199966.tif 000007
【００７１】
【表３】
2015199966.tif 000008
【００７２】
表から明らかなように、本発明による各実施例の水性顔料インクを用いた場合には、各比較例の水性顔料インクを用いた場合に比較して、密着性及び耐薬品性の優れた塗膜が得られ、吐出安定性も優れていた。
これに対して、コア・シェルエマルジョン樹脂を含まないもの（比較例１、５）、水溶性化合物がエーテル結合を含まないもの（比較例４）、水溶性化合物がエーテル結合を含んでいても重量平均分子量が５，０００未満のもの（比較例３）は、これを用いて塗膜を作成しても耐薬品性が不十分であった。また、水溶性化合物がエーテル結合を含んでいても、重量平均分子量が２０，０００を超えるもの（比較例２）は、これを用いて塗膜を作成する際の吐出安定性が不十分であった。
【産業上の利用可能性】
【００７３】
本発明によれば、プラスチックや金属等のインク非吸収性材料にも印刷が可能であって、密着性及び耐薬品性に優れたインクジェット記録用水性顔料インクが得られる。
【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
顔料、エマルジョン樹脂、水溶性化合物、及び水を少なくとも含んでなるインクジェット記録用水性顔料インクであって、該エマルジョン樹脂は外層がウレタン樹脂及び内層がアクリル樹脂からそれぞれ構成されるコア−シェル構造を有しイオン性基及びアルコキシシリル基を含有するエマルジョン樹脂を含み、コア−シェル構造を有する該エマルジョン樹脂は３０ｎｍ以上４００ｎｍ以下の平均粒子径を有し、該水溶性化合物は５，０００〜２００，０００の重量平均分子量を有するエーテル結合含有高分子化合物を含む、インクジェット記録用水性顔料インク。
【請求項２】
エマルジョン樹脂は、他のアクリルエマルジョン樹脂をさらに含む、請求項１に記載のインクジェット記録用水性顔料インク。